СЫРЬЕВАЯ СМЕСЬ ДЛЯ ИЗГОТОВЛЕНИЯ ПЕНОСТЕКЛА
RAW MIXTURE FOR MAKING FOAMED GLASS

Изобретение относится к области технологии силикатов и касается производства пеностекла.
Известна сырьевая смесь для изготовления пеностекла, содержащая молотые стеклобой и газообразователь [1].
Задачей изобретения является получение термостойкого пеностекла.
Технический результат: снижение температуры термообработки сырьевой смеси для изготовления пеностекла, которая может быть проведена в интервале температур 820-840°С.
Технический результат достигается тем, что сырьевая смесь для изготовления пеностекла, включающая молотое стекло и газообразователь, дополнительно содержит молотый кварцевый песок, при следующем соотношении компонентов, мас.%: молотое стекло 84-94, газообразователь 1-3, кварцевый песок 5-13.
Дня получения пеностекла может быть использовано любое силикатное стекло (стеклобой), например, следующих видов:
2
2
3
2
3
2
2
- стекло тарное характеризуется следующим химическим составом, мас.%: SiO 73,0, AlO+FeO 3,0-3,5, CaO+MgO 10,0, KO+NaO 14,5;
2
2
3
2
3
2
2
- стекло листовое характеризуется следующим химическим составом, мас.%: SiO 71,7-72,4, AlO+FeO 2,0-2,4, CaO 6,4-6,8, MgO 3,9-4,3, КO+NaO 14,5-14,9;
2
2
3
2
3
- стекло архитектурно-строительное характеризуется следующим химическим составом, мас.%: SiO 72,5-74,5, AlO 0,8-1,0, CaO 6,0-6,3, MgO 3,3-3,4, NaO 15,4-16,0, SO 0,4-0,5
В составе сырьевой смеси для изготовления пеностекла может быть использован любой газообразователь (мел, известняк, мрамор, антрацит, кокс и др.).
В таблице приведены составы сырьевой смеси для изготовления пеностекла.
Компоненты
Содержание, мас.%
состав №1
состав №2
состав №3
Молотое стекло
- тарное
45
-
-
- листовое
-
70
-
- архитектурно-строительное
_
94
Газообразователь
Мел
-
-
1
Антрацит
5
-
-
Мрамор
-
3
-
Кварцевый песок
50
27
5
Изготовление пеностекла поясняется следующим примером.
Стекло (стеклобой), газообразователь, кварцевый песок размалывают до полного прохождения через сетку 008 и смешивают. Полученную сырьевую смесь помещают в стальные формы, предварительно смазанные внутри, например, пастой на основе каолина. Формы, заполненные примерно на 1/2 помещают в электропечь, где проводят термообработку в интервале температур 820-950°С. Пеностекло отжигают для снятия внутренних напряжений и подвергают механической обработке.
Возможно использование пеностекла, полученного из смеси предложенного состава, при температурах до 350°С.
Источник информации
1. Дудеров И.Г. и др. Общая технология силикатов. - М.: Стройиздат, 1987. - С.529-531.